СПОСОБ ПЕРЕРАБОТКИ ШЛИФОТХОДОВ ОТ ПРОИЗВОДСТВА ПОСТОЯННЫХ МАГНИТОВ

2
14
2
3
2
3
2
1. Способ переработки шлифотходов от производства постоянных магнитов Nd-Fe-В, включающий окисление шлифотходов при температуре 550-650°C в атмосфере воздуха с целью разрушения кристаллической решетки NdFeB с образованием FeO, NdO, FeB и удаления влаги и масла, выщелачивание неодима из шлифотходов азотной кислотой с концентрацией 1-2 моль/л при температуре 20-80°C, отличающийся тем, что нитратные растворы, содержащие редкоземельные и примесные элементы, обрабатывают раствором муравьиной кислоты до образования их формиатов.
2. Способ по п.1, отличающийся тем, что получаемые формиаты примесных элементов (железа, алюминия, никеля, кобальта, меди и других переходных металлов) остаются в растворе в виде растворимых солей соответствующих элементов, а РЗМ выделяются из него в виде осадка, очищенного от примесных элементов.
3. Способ по п.2, отличающийся тем, что при переработке отходов, содержащих кроме Nd и другие РЗМ (Pr, Dy, Tb), отпадает необходимость в экстракционной очистке и разделении полученных РЗМ.
4. Способ по п.3, отличающийся тем, что для получения безводных фторидов РЗЭ их формиаты подвергают твердофазному гидрофторированию при температуре 100°C с последующей сушкой и прокалкой с удалением влаги.